(57)【特許請求の範囲】
【請求項１】
少なくとも木材パルプを含む支持層と、該支持層上に形成された上層とを有する壁紙であって、グリセリンにアルキレンオキサイドを平均で４〜１６モル付加した化合物を支持層に含有してなる壁紙。
【請求項２】
木材パルプと、グリセリンにアルキレンオキサイドを平均で４〜１６モル付加した化合物とを含有してなる壁紙支持層用基紙。
【請求項３】
グリセリンにアルキレンオキサイドを平均で４〜１６モル付加した化合物の水溶液を、木材パルプを含有する基材シートに塗布又は浸漬する工程を有する、壁紙支持層用基紙の製造方法。
【発明の詳細な説明】
【技術分野】
【０００１】
本発明は、内装材として使用される壁紙に関する。
【背景技術】
【０００２】
壁紙は、一般に、意匠性を付与する化粧紙からなる上層と、該上層部を支える裏打ち紙からなる支持層を有する。そして施工時に支持層に澱粉や酢酸ビニル等の水系の糊を塗布し壁表面に貼り付けられる。糊の塗布により支持層が伸びると、壁紙のカールや、施工乾燥後に壁紙の継目部分に隙間や柄模様のズレを生じる等の問題がある。
【０００３】
この問題を解決するために、裏打ち紙（支持層）としてステキヒトサイズ度が１０秒以上である片艶紙を用いる技術（特許文献１）や、原紙にポリアルキレングリコールを塗布した壁紙用基紙（特許文献２）が開示されている。
【０００４】
また、多価アルコールのアルキレンオキシド付加体が、トイレットペーパーやティッシュペーパーに柔軟性と吸水性を効果的且つ安定的に付与する紙用処理剤として（特許文献３）が開示されている。
【特許文献１】特開２００４−２９２９９０号公報
【特許文献２】特開２００１−８１７００号公報
【特許文献３】特開２００４−８４１１６号公報
【発明の開示】
【発明が解決しようとする課題】
【０００５】
本発明の課題は、湿潤時に紙の伸びの少ない壁紙用基紙及び該壁紙用基紙を用いた壁紙を提供することである。また、パルプシートの定着性に優れる化合物を用いた壁紙用基紙の製造方法を提供することである。
【課題を解決するための手段】
【０００６】
本発明は、少なくとも木材パルプを含む支持層と、該支持層上に形成された上層とを有する壁紙であって、グリセリンにアルキレンオキサイドを平均で４〜１６モル付加した化合物を支持層に含有してなる壁紙に関する。
【０００７】
また、本発明は、木材パルプと、グリセリンにアルキレンオキサイドを平均で４〜１６モル付加した化合物とを含有してなる壁紙支持層用基紙に関する。
【０００８】
また、本発明は、グリセリンにアルキレンオキサイドを平均で４〜１６モル付加した化合物の水溶液を、木材パルプを含有する基材シートに塗布又は浸漬する工程を有する、壁紙支持層用基紙の製造方法に関する。
【発明の効果】
【０００９】
本発明によれば、湿潤時に紙の伸びの少ない壁紙用基紙及び該壁紙用基紙を用いた壁紙が提供される。また、パルプシートの定着性に優れる化合物を用いた壁紙用基紙の製造方法が提供される。
【発明を実施するための最良の形態】
【００１０】
グリセリンにアルキレンオキサイドを付加した化合物〔以下、化合物（Ａ）という〕は、グリセリンに、アルキレンオキサイドを付加することにより製造することができる。付加加反応はアルコールにアルキレンオキサイドを付加する条件に準じて実施すればよく、例えば温度は６０〜１８０℃、圧力（ゲージ圧）は０〜８ｋｇ／ｃｍ2である。また反応に要する時間は通常２〜１２時間である。触媒も用いることができ、例えば触媒としてアルカリ金属あるいはアルカリ土類金属の水酸化物が挙げられる。
【００１１】
アルキレンオキサイドは、紙の寸法安定性の観点から、エチレンオキサイド及び／又はプロピレンオキサイドが好ましく、紙への定着性の観点から、アルキレンオキサイド中エチレンオキサイドが９０モル％以上であることが好ましく、全てエチレンオキサイドが更に好ましい。２種以上のアルキレンオキサイドを付加する場合は、ランダム、ブロック等、付加形態を問わない。
【００１２】
アルキレンオキサイドの平均付加モル数は４〜１６であり、紙への定着性の観点から、６〜１５モルが好ましく、７〜１１モルがさらに好ましい。さらに寸歩安定性の観点からエチレンオキサイドのみ付加したものがより好ましい。
【００１３】
本発明の壁紙は、少なくとも木材パルプを含む支持層と、該支持層上に形成された上層とを有する。支持層は、化合物（Ａ）を含有する。支持層は、少なくとも木材パルプを含んで構成される。本発明では、化合物（Ａ）を含有する前のシートを基材シートという。基材シートは木材パルプを含有する。木材パルプとしては、各種針葉樹晒しクラフトパルプ（ＮＢＫＰ）、及び広葉樹晒しクラフトパルプ（ＬＢＫＰ）や、砕木パルプ（ＧＰ）、脱墨バルプ（ＤＩＰ）、その他の木材パルプ等が使用でき、これらの１種または２種以上のパルプを適宜選択混合しても良い。また、木材パルプ以外のパルプ原料を含むことができ、合成繊維系として、ポリエステル繊維、ポリエチレン繊維等を含むことできる。また、非木材パルプとして麻、ケナフ等に由来するパルプを含むことができる。パルプ原料の総量中、木材パルプは１０重量％以上、更に４０重量％以上を占めることが好ましい。また、基材シートは、填料を含有することができる。填料としては、二酸化チタン、炭酸カルシウム、カオリン、焼成カオリン、水酸化アルミニウム、タルク等が挙げられ、これらは単独または混合して使用される。一般に、基材シートの坪量は４０〜８０ｇ／ｍ2が好ましく、更に５５〜７０ｇ／ｍ2が好ましい。支持層は、紙の寸法安定性の観点から、化合物（Ａ）を１〜２０重量％、更に５〜１０重量％含有することが好ましい。
【００１４】
紙の寸法変化は、水がパルプに吸収されることでパルプが膨潤し体積変化することにより生じると考えられる。本発明に係る化合物（Ａ）は、壁紙支持層用基材中に存在することで水分子を抱え込み、壁紙を施工する際に水性糊由来の水の壁紙支持層への染み込み量が少なくなり、支持層の伸びやカールの抑制ができると考えられる。よって、壁紙支持層は、支持層の伸びやカールの抑制の観点から保湿性を有することが望ましいが、保湿性が高すぎると壁紙製造時における支持層と上層との接合不良や、施工時における紙力低下や乾燥性悪化による施工性不良が生じる傾向にある。従って、本発明の壁紙の支持層は、ステキヒトサイズが好ましくは０．１秒以上、更に１秒以上であることが好ましい。前記ステキヒトサイズの範囲を満たすために支持層にさらにサイズ剤を含有することが好ましい。サイズ剤としては、ロジン、アルキルケテンダイマー等が挙げられる。
【００１５】
本発明の壁紙の支持層は、木材パルプと化合物（Ａ）とを含有してなる壁紙支持層用基紙により構成される。かかる壁紙支持層用基紙は、化合物（Ａ）の水溶液を繊維及び填料等からなるシートに塗布又は浸漬することで製造される。前記シートは、通常の壁紙の支持層の製法に準じて製造することができる。当該基紙の坪量も前記基材シートの坪量と同様の範囲が好ましい。
【００１６】
化合物（Ａ）を基材シートに塗布又は浸漬する際の水溶液濃度は、基紙の組成や坪量等によって最適なものを選択すればよいが、基紙の生産時のロスを少なくする観点から、２０重量％以下が好ましく、１４重量％以下がより好ましく、１０重量％以下が更に好ましい。基紙への化合物（Ａ）の定着量は、基紙の組成や坪量等によって最適なものを選択すればよいが、紙の寸法安定性の観点から繊維及び填料等からなる基材シート１ｍ2に対して、１〜１０ｇが好ましく、３〜７ｇが更に好ましい。
【００１７】
本発明の壁紙の上層としては、一般に壁紙の上層に用いられるものでよく、例えば、ビニル系樹脂皮膜層、オレフィン系樹脂皮膜層、紙、不織布、布、皮等が挙げられる。
【００１８】
本発明の壁紙は、支持層である壁紙支持層用基紙と、上層となる部材とを、必要により酢酸ビニル等の接着剤を介在させて一体化させることで得られる。また、ビニルペーストを壁紙支持層用基紙に塗工し、加熱、ゲル化させてビニル壁紙として得ることもできる。
【実施例】
【００１９】
＜実施例１＞
〔１〕基材シートの調製
ポリエステル繊維／ポリエチレン繊維／麻／ＬＢＫＰ＝５／５／１０／８０（重量比）からなるパルプ原料１００重量部に対してサイズ剤としてロジンサイズ剤（荒川化学社製、サイズパインＮ−８１５）０．５重量部、湿潤紙力剤（星光ＰＭＣ社製ポリアミド・エピクロルヒドリン樹脂、ＷＳ−５４７）０．２５重量部を添加し、硫酸バンドにてｐＨ４．５に調整、ステキヒトサイズ性５０秒、坪量６０ｇ／ｍ2の基材シートを得た。なお、各繊維として、ポリエステル繊維は平均繊維長１２．５ｍｍ、ポリエチレンテレフタレート、単糸繊度１．９デニール、ポリエチレン繊維は平均繊維長５ｍｍ、密度０．９４ｇ／ｃｍ3、麻は平均繊維長２５ｍｍ、亜麻が原料、ＬＢＫＰは平均繊維長０．６ｍｍ、ろ水性３００ＣＳＦを用いた。
【００２０】
〔２〕壁紙支持層用基紙の製造
表１に示す添加薬剤を用いて基紙の製造を行った。上記の基材シート（２５０ｍｍ×２５０ｍｍ）を２０℃の所定濃度の溶液（浸漬液）に１５分間浸漬した。その後、浸漬液から取り出し、余分の水分をろ紙で除き、コーチングしたあと、１１０℃のドラムドライヤーで２分間乾燥させ、壁紙支持層用基紙を得た。
【００２１】
浸漬液の所定濃度とは、標準状態（ＪＩＳ  Ｐ  ８１１１でいう標準状態）における基材シートの添加薬剤の定着量が５．０ｇ／ｍ2になる様に加減した濃度である（表１）。浸漬液の濃度が低いほど添加薬剤の基材シートへの定着性が良いことを示す。なお、ＪＩＳ  Ｐ  ８１１１にて規定する方法で標準状態にした壁紙支持層用基紙の坪量を測定し、寸法安定剤の定着前の基材シートの坪量との差を定着量とした。定着量が５．０ｇ／ｍ2になる添加薬剤の溶液の濃度は、濃度を変えた添加薬剤の溶液数種について定着量を測定する操作を数度繰り返して、定着量が５．０ｇ／ｍ2となる濃度を求めた。
【００２２】
〔３〕寸歩安定性の評価
上記〔２〕により添加薬剤を定着させた基紙（添加薬剤定着量５．０ｇ／ｍ2）をＪＩＳ  Ｐ  ８１１１にて規定する方法で標準状態にした後、Ｊ  ＴＡＰＰＩ  Ｎｏ．２７のＡ法により浸水伸度を測定した。結果を表１に示す。浸水伸度が小さいほど、糊付け等で壁紙支持層用基紙の表面に水分が付与された際に、カールや紙の伸びが少ないことを示す。
【００２３】
【表１】
0005080158.tif 000002
【００２４】
表中、ＥＯｐはエチレンオキサイド平均付加モル数、ＰＯｐはプロピレンオキサイド平均付加モル数である。
【００２５】
本発明品である実施例の添加薬剤は１−１〜１−４は、比較例１−１〜１−９と比べて浸漬液濃度が低いことがわかる。また、比較例１−１及び１−６のグリセリン及び尿素は、保湿剤としてすでに紙の寸法安定に関わらず化粧品など様々な用途で使用されているが、これらと比較して、実施例１−１〜１−４の添加薬剤は、浸水伸度も小さく支持層の伸びが小さいことがわかる。比較例１−７のポリエチレングリコールはエチレングリコールにＥＯを平均９モル付加したものに該当する。同じ平均付加モル数である実施例１−２が、浸漬液濃度が低く、浸水伸度も小さいことがわかる。
【００２６】
浸漬液濃度が低い（定着性に優れる）と壁紙支持層用基材に対し所望の寸法安定化を実現するために作用させる添加薬剤が少量で済むことからロスが少なく（低コスト）、また壁紙製造時において未吸着の寸法安定剤による悪影響（排水負荷増加、壁紙製造時における他薬剤の効果の阻害）を抑制することができる。
【００２７】
＜実施例２：壁紙の製造＞
ポリエステル繊維／ポリエチレン繊維／麻／ＬＢＫＰ＝１０／１０／３０／５０（重量比）からなる原料を用いた以外は、実施例１の壁紙支持層用基紙の基材シートの調整と同様にして、上層となるシートを製造した。そして、このシートを壁紙用上層として、実施例１−２の基紙（添加薬剤定着量５．０ｇ／ｍ2）を支持層に用いて壁紙を製造した。酢酸ビニル系の接着剤を基紙にスプレーにて塗布し、上層のシートを張り合わせ、ロータリードライヤで乾燥し上層と支持層とを有する坪量１２０ｇ／ｍ2の壁紙を得た。上層と支持層の接着は従来から用いられている接着剤で問題なく実施できた。また、得られた壁紙は壁に施工する際にもカールが生じなかった。